【事件の表示】
　特許第５７５０７１８号発明「透光性部材、および時計」の特許異議申立事件について、次のとおり決定する。
【結　論】
　特許第５７５０７１８号の特許請求の範囲を訂正請求書に添付された訂正特許請求の範囲のとおり、訂正後の請求項［１ないし１２］について訂正することを認める。
　特許第５７５０７１８号の請求項１ないし１０、１２に係る特許を維持する。
　特許第５７５０７１８号の請求項１１に係る特許についての申立てを却下する。
【理　由】
第１　手続の経緯
　特許第５７５０７１８号の請求項１ないし１２に係る発明についての出願は、平成２０年７月３１日に出願した特願２００８−１９８４５３号の一部を、平成２５年７月２３日に新たな特許出願（特願２０１３−１５２８２７号）とし、該新たな特許出願の一部を平成２５年１２月９日に新たな特許出願（特願２０１３−２５４５０２号）としたものであって、平成２７年５月２９日にその発明について特許の設定登録がなされ、その後、その特許について、特許異議申立人今村三津子により特許異議の申立てがなされ、平成２８年３月８日付けで取消理由が通知され、その指定期間内である平成２８年５月１２日に意見書の提出及び訂正請求がなされ、平成２８年７月７日付けで異議申立人から意見書が提出されたものである。
第２　訂正の適否についての判断
　平成２８年５月１２日付けでなされた訂正請求（以下、「本件訂正」という。）の適否について判断する。
１ 訂正の内容
（１）訂正事項１
　特許請求の範囲の請求項１に「前記積層は、その最表面から１５０ｎｍの深さまでの範囲における窒化ケイ素の含有量が３０〜５０ｖｏｌ％であり」とあるのを、「前記積層は、その最表面から１５０ｎｍの深さまでの範囲における窒化ケイ素の含有量が４０〜５０ｖｏｌ％であり」と訂正する。
（２）訂正事項２
　特許請求の範囲の請求項２に「請求項１に記載の透光性部材において、
　前記積層は、前記窒化ケイ素を含む層と前記酸化ケイ素を含む層とを積層して、積層数が４〜９層であることを特徴とする透光性部材。」とあるのを
「透光性を有する基材を備える透光性部材であって、
　前記基材の表面の少なくとも一部には、
　窒化ケイ素を含む層と、酸化ケイ素を含む層とを含む反射防止層としての積層を備え、
　前記積層は、その最表面から１５０ｎｍの深さまでの範囲における窒化ケイ素の含有量が３０〜５０ｖｏｌ％であり、
　前記積層の表面には、フッ素含有有機ケイ素化合物を含む防汚層を有し、
　前記積層は、前記窒化ケイ素を含む層と前記酸化ケイ素を含む層とを積層して、積層数が４層であることを特徴とする透光性部材。」と訂正する。
（３）訂正事項３
　特許請求の範囲の請求項４に「請求項１〜請求項３のいずれかに記載の透光性部材において、
　該透光性部材の表面硬度が、２４０００Ｎ／ｍｍ２以上である
　ことを特徴とする透光性部材。」とあるのを、
「透光性を有する基材を備える透光性部材であって、
　前記基材の表面の少なくとも一部には、
　窒化ケイ素を含む層と、酸化ケイ素を含む層とを含む反射防止層としての積層を備え、
　前記積層は、その最表面から１５０ｎｍの深さまでの範囲における窒化ケイ素の含有量が３０〜５０ｖｏｌ％であり、
　前記積層の表面には、フッ素含有有機ケイ素化合物を含む防汚層を有し、
　該透光性部材の表面硬度が、２４０００Ｎ／ｍｍ２以上である
　ことを特徴とする透光性部材。」と訂正する。
（４）訂正事項４
　特許請求の範囲の請求項１１を削除する。
（５）訂正事項５
　特許請求の範囲の請求項１２の「請求項１〜請求項１１のいずれかに記載の透光性部材を備え、」とあるのを「請求項１〜請求項１０のいずれかに記載の透光性部材を備え、」と訂正する。
２　訂正の目的の適否、一群の請求項、新規事項の有無、及び特許請求の範囲の拡張、変更
（１）訂正事項１について
　訂正事項１は、請求項１に記載された「窒化ケイ素を含む層と、酸化ケイ素を含む層とを含む反射防止層としての積層」について、「その最表面から１５０ｎｍの深さまでの範囲における窒化ケイ素の含有量」が、本件訂正前では「３０〜５０ｖｏｌ％」とされていたところを、「４０〜５０ｖｏｌ％」と減縮するものであるから、特許法第１２０条の５第２項第１号（特許請求の範囲の減縮）に掲げる事項を目的とするものである。
　また、特許明細書の段落【０００８】には、「前記反射防止層の最表面から１５０ｎｍの深さまでの範囲における窒化ケイ素の含有量が４０〜５０ｖｏｌ％であると、反射防止効果を維持したまま、反射防止層の耐傷性をさらに向上させることが可能となるので好ましい。」と記載されているから、訂正事項１は、願書に添付した明細書、特許請求の範囲又は図面に記載した事項の範囲内の訂正であり、また、特許請求の範囲を拡張、変更するものでもない。
　よって、訂正事項１は、特許法第１２０条の５第９項で準用する特許法第１２６条第５項及び第６項に適合する。
（２）訂正事項２について
　訂正事項２は、本件訂正前の請求項２が本件訂正前の請求項１を引用して記載されていたところを、請求項１の記載を引用しないものとするとともに、「窒化ケイ素を含む層と前記酸化ケイ素を含む層とを積層」について、本件訂正前では「積層数が４〜９層」とあったところを、「積層数が４層」と減縮するものであるから、特許法第１２０条の５第２項第４号（請求項間の引用関係の解消）、及び、第１号（特許請求の範囲の減縮）に掲げる事項を目的とするものである。
　また、特許明細書の段落【００２５】には「〔反射防止層１２の構成〕　反射防止層１２は、基材１１の上に形成され、屈折率の異なる無機薄膜を交互に積層して得られる多層膜である。図１に示すカバー部材１では、反射防止層１２は、１２Ａ（高屈折率層）、１２Ｂ（低屈折率層）、１２Ｃ（高屈折率層）、１２Ｄ（低屈折率層）の４層から構成されている。」と記載されているから、訂正事項２は、願書に添付した明細書、特許請求の範囲又は図面に記載した事項の範囲内の訂正であり、また、特許請求の範囲を拡張、変更するものでもない。
　よって、訂正事項１は、特許法第１２０条の５第９項で準用する特許法第１２６条第５項及び第６項に適合する。
（３）訂正事項３について
　訂正事項３は、本件訂正前の請求項４が本件訂正前の請求項１から請求項３のいずれかを引用して記載されていたところ、本件訂正前の請求項１を引用する請求項４について、本件訂正前の請求項１の記載を引用しないものとする訂正であるから、特許法第１２０条の５第２項第４号（請求項間の引用関係の解消）、及び、第１号（特許請求の範囲の減縮）に掲げる事項を目的とするものである。
　また、訂正事項３は、願書に添付した明細書、特許請求の範囲又は図面に記載した事項の範囲内の訂正であり、また、特許請求の範囲を拡張、変更するものでもないから、訂正事項３は、特許法第１２０条の５第９項で準用する特許法第１２６条第５項及び第６項に適合する。
（４）訂正事項４について
　訂正事項４は、本件訂正前の請求項１１を削除するものであるから、特許法第１２０条の５第２項第１号（特許請求の範囲の減縮）に掲げる事項を目的とするものである。
　また、訂正事項４は、願書に添付した明細書、特許請求の範囲又は図面に記載した事項の範囲内の訂正であり、また、特許請求の範囲を拡張、変更するものでもないから、特許法第１２０条の５第９項で準用する特許法第１２６条第５項及び第６項に適合する。
（５）訂正事項５について
　訂正事項５は、本件訂正により、本件訂正前の請求項１１が削除されたことに伴って、本件訂正前の請求項１２が引用していた請求項から請求項１１を削除するものであるから、特許法第１２０条の５第２項第１号（特許請求の範囲の減縮）に掲げる事項を目的とするものである。
　また、訂正事項５は、願書に添付した明細書、特許請求の範囲又は図面に記載した事項の範囲内の訂正であり、また、特許請求の範囲を拡張、変更するものでもないから、特許法第１２０条の５第９項で準用する特許法第１２６条第５項及び第６項に適合する。
（６）一群の請求項について
　本件訂正前の請求項１２は、本件訂正を請求された本件訂正前の請求項１、２、４、１１を引用し、さらに、本件訂正前の請求項３、５〜１０を引用して記載されていたから、本件訂正前の請求項１〜１２は一群の請求項である。
３　むすび
　以上のとおりであるから、本件訂正請求による訂正は、特許法第１２０条の５第２項第１号、第４号並びに同条第９項において準用する同法第１２６条第５項及び第６項に適合するので、当該訂正を認める。
第３　特許異議申立てについて
１　本件発明
　本件訂正請求により訂正された請求項１ないし１０、１２に係る発明（以下、「本件の請求項１ないし１０、１２に係る発明」、あるいは、「本件訂正発明１ないし１０、１２」という。）は、その訂正特許請求の範囲の請求項１ないし１０、１２に記載された次の事項により特定されるとおりのものである（下線は、訂正箇所を示す。）。
「  【請求項１】
　透光性を有する基材を備える透光性部材であって、
　前記基材の表面の少なくとも一部には、
　窒化ケイ素を含む層と、酸化ケイ素を含む層とを含む反射防止層としての積層を備え、
　前記積層は、その最表面から１５０ｎｍの深さまでの範囲における窒化ケイ素の含有量が
４０
　前記積層の表面には、フッ素含有有機ケイ素化合物を含む防汚層を有することを特徴とする透光性部材。
　　【請求項２】
　
透光性を有する基材を備える透光性部材であって、
　前記基材の表面の少なくとも一部には、
　窒化ケイ素を含む層と、酸化ケイ素を含む層とを含む反射防止層としての積層を備え、
　前記積層は、その最表面から１５０ｎｍの深さまでの範囲における窒化ケイ素の含有量が３０〜５０ｖｏｌ％であり、
　前記積層の表面には、フッ素含有有機ケイ素化合物を含む防汚層を有し、
　前記積層は、前記窒化ケイ素を含む層と前記酸化ケイ素を含む層とを積層して、積層数が
４層
　　【請求項３】
　請求項１または請求項２に記載の透光性部材において、
　前記基材がサファイアガラスであることを特徴とする透光性部材。
　　【請求項４】
　
透光性を有する基材を備える透光性部材であって、
　前記基材の表面の少なくとも一部には、
　窒化ケイ素を含む層と、酸化ケイ素を含む層とを含む反射防止層としての積層を備え、
　前記積層は、その最表面から１５０ｎｍの深さまでの範囲における窒化ケイ素の含有量が３０〜５０ｖｏｌ％であり、
　前記積層の表面には、フッ素含有有機ケイ素化合物を含む防汚層を有し、
　該透光性部材の表面硬度が、２４０００Ｎ／ｍｍ２以上である
　ことを特徴とする透光性部材。
　　【請求項５】
　請求項４に記載の透光性部材において、
　該透光性部材の表面硬度が、３００００Ｎ／ｍｍ２以上である
　ことを特徴とする透光性部材。
　　【請求項６】
　請求項１〜請求項５のいずれかに記載の透光性部材において、
　前記フッ素含有有機ケイ素化合物が、アルコキシシラン化合物である
　ことを特徴とする透光性部材。
　　【請求項７】
　請求項１〜請求項６のいずれかに記載の透光性部材において、
　前記フッ素含有有機ケイ素化合物が、下記式（１）および（２）の少なくともいずれかで示されるパーフルオロエーテル化合物である
　ことを特徴とする透光性部材。
　　【化１】
 （式中、Ｒｆ1はパーフルオロアルキル基を示す。Ｘは臭素、ヨウ素または水素を示す。
Ｙは水素または低級アルキル基を示し、Ｚはフッ素またはトリフルオロメチル基を示す。
Ｒ1は加水分解可能な基を示し、Ｒ2は水素または不活性な１価の炭化水素基を示す。ａ、ｂ、ｃ、ｄ、ｅは０または１以上の整数で、且つａ＋ｂ＋ｃ＋ｄ＋ｅは少なくとも１以上であり、ａ、ｂ、ｃ、ｄ、ｅで括られた各繰り返し単位の存在順序は、式中において限定されない。ｆは０、１または２である。ｇは１、２または３である。ｈは１以上の整数である。）
　　【化２】
（式中、Ｒｆ2は式：「−（ＣkＦ2k）Ｏ−」で示される単位を含み、分岐を有しない直鎖状のパーフルオロポリアルキレンエーテル構造を有する２価の基を示す。なお、式：「−（ＣkＦ2k）Ｏ−」におけるｋは１〜６の整数である。Ｒ3は炭素原子数１〜８の１価炭化水素基であり、Ｗは加水分解性基またはハロゲン原子を示す。ｐは０、１または２であり、ｎは１〜５の整数である。ｍおよびｒは、２または３である。）
　　【請求項８】
　請求項１〜請求項７のいずれかに記載の透光性部材において、
　前記防汚層の厚みが０．００１〜０．０５μｍであることを特徴とする透光性部材。
　　【請求項９】
　請求項１〜請求項８のいずれかに記載の透光性部材において、
　前記積層は、当該透光性部材の内側の部分および外側の部分のうち、少なくとも外側の部分に形成されることを特徴とする透光性部材。
　　【請求項１０】
　請求項１〜請求項９のいずれかに記載の透光性部材において、
　該透光性部材は、時計用カバーガラスであることを特徴とする透光性部材。
　　
【請求項１１】（削除）
　　【請求項１２】
　請求項１〜請求項
１０
　前記透光性部材は、時計体を収容するケースに設けられる
　ことを特徴とする時計。」
２　取消理由の概要
  本件訂正前の請求項１ないし１２に係る特許に対して平成２８年３月８日付けで特許権者に通知した取消理由の概要は、次のア、イのとおりである（なお、本件訂正前の請求項１１は、本件訂正により削除されたので、取消理由イは理由のないものとなった。）。
ア　請求項１ないし５、７ないし１０、１２に係る発明は、次の刊行物１に記載された発明及び刊行物２に記載された技術に基づき、容易に発明をすることができたものであり、請求項６に係る発明は、次の刊行物１に記載された発明並びに刊行物２、刊行物５及び刊行物６に記載された技術に基づき、あるいは次の刊行物１に記載された発明及び刊行物４に記載された技術に基づき、容易に発明をすることができたものであり、請求項１１に係る発明は、次の刊行物１に記載された発明並びに刊行物２及び刊行物３に記載された技術に基づき、容易に発明をすることができたものであるから、特許法第２９条第２項の規定により特許を受けることができないものであり、取り消されるべきものである。
刊行物１：特開２００４−２７１４８０号公報（甲第１号証）
刊行物２：特開２００７−２８６２３２号公報（甲第２号証）
刊行物３：特開２００５−３８１７号公報（甲第３号証）
刊行物４：特開平５−９６６８１号公報
刊行物５：特開平９−２０２６４８号公報
刊行物６：特開２００３−２３８５７７号公報
イ　請求項１１、１２に係る発明は、特許請求の範囲の記載が特許法第３６条第６項第２号に規定する要件を満たしていない特許出願に対してなされたものであり、取り消されるべきものである。
３　刊行物の記載
（刊行物１）
　刊行物１には、図面とともに、次の技術事項が記載されている（下線は、当審で付与した。以下同様。）。
ア「【請求項１】
ガラス基材のおもて面と裏面のそれぞれにＳｉＯ
２
からなる層とＳｉ
ｘ
Ｎ
ｙ
からなる層とを交互に積層した反射防止膜を備えた時計用カバーガラスであって、積層するＳｉＯ
２
からなる層とＳｉ
ｘ
Ｎ
ｙ
からなる層との合計が５層
であり、
イ「【０００１】
【発明の属する技術分野】
本発明は、時計用カバーガラスに係わり、特に、長期間に亘る反射防止機能と耐傷性に優れた時計用カバーガラスに関する。」
ウ「【０００７】
本発明の目的は、上記課題を解決して、時刻を表示する文字板や指針に対する視認性に優れ、硬度が高く、耐摩耗性に優れ、長期間携帯しても傷の入りにくい反射防止機能を有した時計用カバーガラスを提供することにある。」
エ「【００１１】
（作用）
本発明者は、時計用カバーガラスにおける反射防止膜について鋭意、検討を進めた結果、
ガラス基材のおもて面と裏面のそれぞれにＳｉＯ
２
 からなる層とＳｉ
ｘ
Ｎ
ｙ
からなる層を交互に積層し反射防止膜を作製する際、
層の合計が５層以上、５０層以下であれば、時計の文字板を見る角度によって生じるカバーガラスからの赤や青、紫などの反射光が見えず、殆ど無色に見えるようになり、文字板と指針の位置を容易に読みとることができるようになることを見いだした。
【００１２】
そのためには少なくとも表面の最表層をＳｉＯ
２
 層とした５層以上の反射防止膜が必要となる
【００１３】
また、本発明の時計用カバーガラスは、少なくともおもて面の反射防止膜最表層のＳｉＯ２層の厚さが５０ｎｍ以上であると、膜厚の厚さによる耐摩耗性の効果が発揮されることを見いだした。このようにして、カバーガラスの反射光が着色していないために時刻を表示する文字板や指針に対する視認性に優れており、硬度が高く、耐摩耗性にも優れ、長期間携帯しても傷の入りにくい反射防止機能を有した時計用カバーガラスを提供することが可能となる。また、成膜中の基板温度を１００℃以上にすることによって緻密で強固な膜が得られることも分かった。」
オ「【００１６】
反射防止膜の特性は積層するＳｉＯ２層とＳｉｘＮｙ層の層数、配列順序、各膜の屈折率と膜厚に大きく依存しており、仕様を満足する反射率特性をシミュレーションによって計算し、最適化することができる。また、ＳｉＯ２およびＳｉｘＮｙの屈折率は成膜条件によって変えることも可能である。
本発明ではＳｉＯ
２
からなる層とＳｉ
３
Ｎ
４
からなる層の合計が５層以上、５０層以下であり、少なくともおもて面の最表層はＳｉＯ
２
層であり、このＳｉＯ
２
層の厚みが５０ｎｍ以上になるようにして最適な光学膜設計を行った。
カ「【００１８】
【実施例】
以下に本発明の具体的な実施例について、図１〜図４を参照しながら説明する。
（実施例１）
本実施例における時計用カバーガラスは、図１に示すように
サファイヤガラス１０
ＳｉＯ
２
とＳｉ
ｘ
Ｎ
ｙ
としてＳｉ
３
Ｎ
４
を用い、交互に積層した５層構造とした。
最表層からＳｉＯ
２
層１、Ｓｉ
３
Ｎ
４
層２、ＳｉＯ
２
層３、・・・・・の順番であり、
膜厚は最表層（第１層）から１００ｎｍ、７０ｎｍ、３０ｎｍ、２０ｎｍ、２０ｎｍである。
キ「【００４４】
【表１】
【００４５】
表から分かるように、実施例１〜３においては耐摩耗性を評価するための摺動摩耗試験結果では、１００回以上摺動しても傷の発生も剥離も全くなく、良好な耐摩耗性が得られ、
ビッカース硬度も高い値を示した。
ク  刊行物１の「【００４４】」の【表１】には、「実施例１」の
ビッカース硬度（ＨＶ）が１０００
　以上の記載によれば、刊行物１には以下の発明（以下「引用発明１」という。）が記載されているものと認められる。
「サファイヤガラスからなるガラス基材のおもて面と裏面のそれぞれにＳｉＯ２からなる層とＳｉ３Ｎ４からなる層とを交互に積層した反射防止膜を備えた時計用カバーガラスであって、積層するＳｉＯ２からなる層とＳｉ３Ｎ４からなる層との合計が５層であり、最表層からＳｉＯ２層１、Ｓｉ３Ｎ４層２、ＳｉＯ２層３、・・・・・の順番であり、膜厚は最表層（第１層）から１００ｎｍ、７０ｎｍ、３０ｎｍ、２０ｎｍ、２０ｎｍである、ビッカース硬度が高い値（１０００）を示す、
　時計用カバーガラス。」
（刊行物２）
　刊行物２には、図面とともに、次の技術事項が記載されている。
ケ「【請求項１】
  
光学物品の表面に防汚層を有する防汚性光学物品であって、
  前記防汚層は、前記光学物品の外周側面を除く最表面に形成されていることを特徴とする防汚性光学物品。
【請求項２】
  請求項１に記載の防汚性光学物品において、
  前記
防汚層が含フッ素シラン化合物からなり、前記含フッ素シラン化合物が下記一般式（１）で表される
 （但し、式中、Ｒｆ1はパーフルオロアルキル基、Ｘは水素、臭素、またはヨウ素、Ｙは水素または低級アルキル基、Ｚはフッ素またはトリフルオロメチル基、Ｒ1は水酸基または加水分解可能な基、Ｒ2は水素または１価の炭化水素基を表す。ａ、ｂ、ｃ、ｄ、ｅは０または１以上の整数で、ａ＋ｂ＋ｃ＋ｄ＋ｅは少なくとも１以上であり、ａ、ｂ、ｃ、ｄ、ｅでくくられた各繰り返し単位の存在順序は、式中において限定されない。ｆは０、１または２を表す。ｇは１、２または３を表す。ｈは１以上の整数を表す。）
【請求項３】
  請求項１に記載の防汚性光学物品において、
  前記
防汚層が含フッ素シラン化合物からなり、前記含フッ素シラン化合物が、下記一般式（２）で表される
　（但し、式中、Ｒｆ2は式：「−（ＣkＦ2k）Ｏ−」で表される単位を含み、分岐を有しない直鎖状のパーフルオロポリアルキレンエーテル構造を有する２価の基を表す。なお、式：「−（ＣkＦ2k）Ｏ−」におけるｋは１〜６の整数である。Ｒ3は炭素原子数１〜８の１価炭化水素基であり、Ｗは加水分解性基またはハロゲン原子を表す。ｐは０、１または２を表す。ｎは１〜５の整数を表す。ｍ及びｒは２または３を表す。）」
コ「【００２８】
  反射防止層１３は、眼鏡レンズＬの表面反射を防止するために、これより下層に形成されたハードコート層１２、およびレンズ基材１１よりも低屈折の層として形成される。また、
反射防止層１３は、無機被膜
の
多層で構成される。
【００２９】
  無機被膜の材質としては、
ＳｉＯ
2
等の無機物
を単独または２種以上を交互に積層して用いることができる。
多層膜構成とした場合は、最外層はＳｉＯ
2
とするのが好ましい。
サ「【００３４】
  図２（ａ）において、防汚層１４が形成される眼鏡レンズＬは、レンズ基材１１の表面にハードコート層１２、反射防止層１３が設けられている。
  そして、図２（ｂ）に示すように、除去層形成工程において、この眼鏡レンズＬの外周側面Ｌｃに、除去層２０が形成される。
・・・
【００４４】
・・・そして、除去層２０が形成された眼鏡レンズＬは、洗浄工程に移行する。
【００４５】
  洗浄工程は、除去層２０が形成された眼鏡レンズＬが、例えば、プラズマ処理装置の処理槽内に投入されて洗浄される。プラズマ処理の条件としては、処理圧力：０．１Ｔｏｒｒ、導入ガス：乾燥空気、電極間距離：２４ｃｍ、電源出力：ＤＣ１ＫＶ、処理時間：１５ｓｅｃで行われる。
  そして、洗浄された眼鏡レンズＬは、防汚層形成工程に移行する。」
シ「【００４９】
  これらの含フッ素シラン化合物の具体例としては、例えば、フルオロアルキルシラン（例えば、信越化学工業株式会社製、商品名：ＫＹ−１３０、あるいは、ダイキン工業株式会社製、商品名：オプツールＤＳＸ）等が挙げられる。」
ス「【００５６】
  防汚性処理液の
塗膜の厚みは、
好ましくは０．００１〜０．５μｍの範囲であり、より好ましくは０．００１〜０．０３μｍの範囲である。
防汚層１４を反射防止層１３表面に設け
セ「【００６７】
  以上の実施形態において、
光学物品として
腕時計のカバーガラスなどが挙げられ、
【００６８】
  また、
防汚層１４が形成される眼鏡レンズＬは、レンズ基材１１の表面にハードコート層１２、反射防止層１３が設けられた場合で説明したが、ハードコート層１２が形成されていない場合
であっても良い。
　以上の記載によれば、刊行物２には以下の技術（以下「刊行物２に記載された技術」という。）が記載されているものと認められる（なお、【化１】を、以下「一般式（１）」といい、【化２】を、以下「一般式（２）」という。）。
  「光学物品の表面に防汚層を有する防汚性光学物品であって、防汚層１４の下層に反射防止層１３が形成され、反射防止層１３は、ＳｉＯ2等の無機物を単独または２種以上を交互に積層して用いることができ、多層で構成され、多層膜構成とした場合は最外層はＳｉＯ2とするのが好ましく、前記防汚層は、前記防汚層が含フッ素シラン化合物からなり、前記含フッ素シラン化合物が一般式（１）
（但し、式中、Ｒｆ1はパーフルオロアルキル基、Ｘは水素、臭素、またはヨウ素、Ｙは水素または低級アルキル基、Ｚはフッ素またはトリフルオロメチル基、Ｒ1は水酸基または加水分解可能な基、Ｒ2は水素または１価の炭化水素基を表す。ａ、ｂ、ｃ、ｄ、ｅは０または１以上の整数で、ａ＋ｂ＋ｃ＋ｄ＋ｅは少なくとも１以上であり、ａ、ｂ、ｃ、ｄ、ｅでくくられた各繰り返し単位の存在順序は、式中において限定されない。ｆは０、１または２を表す。ｇは１、２または３を表す。ｈは１以上の整数を表す。）、
　又は、
一般式（２）
（但し、式中、Ｒｆ2は式：「−（ＣkＦ2k）Ｏ−」で表される単位を含み、分岐を有しない直鎖状のパーフルオロポリアルキレンエーテル構造を有する２価の基を表す。なお、式：「−（ＣkＦ2k）Ｏ−」におけるｋは１〜６の整数である。Ｒ3は炭素原子数１〜８の１価炭化水素基であり、Ｗは加水分解性基またはハロゲン原子を表す。ｐは０、１または２を表す。ｎは１〜５の整数を表す。ｍ及びｒは２または３を表す。）
　で表され、塗膜の厚みは、より好ましくは０．００１〜０．０３μｍの範囲であり、光学物品としては、腕時計のカバーガラスなどが挙げられる、防汚性光学物品。」
（刊行物３）
　刊行物３には、図面とともに、次の技術事項が記載されている。
ソ「【００６７】
レンズ材料として、ハードコート膜、
反射防止膜（最外層がＳｉＯ
２
膜）の層
の表面を洗浄するためにプラズマ処理を行った。
【００６８】
プラズマ処理したレンズをＤｉｐ用処理液に浸漬して１ｍｉｎ保持した後４０ｃｍ／ｍｉｎにて引き上げ、その後、６０℃、６０％ＲＨに設定した恒温恒湿槽に投入し、２時間保持することで
防汚層を形成した。
　以上の記載によれば、刊行物３には、次の技術（以下、「刊行物３に記載された技術」という。）が記載されているものと認められる。
「反射防止膜（最外層がＳｉＯ２膜）の層の表面を洗浄するためにプラズマ処理を行ない、防汚層を形成する技術。」　
（刊行物４）
　刊行物４には、図面とともに、次の技術事項が記載されている。
タ「【００１０】弗素原子を有するシラン化合物としては，特に限定されないが，基材であるガラス，セラミックス，金属と化学的に反応して，欠陥のない被膜を形成し易いという観点から代表的には化１の式の化合物が用いられる。
【００１１】
【化１】
【００１２】具体的には化２の化合物等があげられるがこれに限定されるものではない。
【００１３】
【化２】
【００１４】このような化合物を単独あるいは混合物として，好適には０．０００１〜０．１ｍｏｌ／リットルの溶液を調整する。溶媒としては非水系の溶媒が任意に用いられ，具体的にはｎ−ヘキサン，ｎ−ヘプタン，四塩化炭素，ジクロルメタン，クロロホルム等が上げられる。これらは単独で用いてもよく，あるいは混合物で用いてもよい。このような溶液は被覆を形成したい物品を浸漬してもよく，あるいは容器内面であれば容器内にこの溶液を満たしてもよい。反応温度は室温から溶媒沸点の間で適宜温度を選択できる。
【００１５】このようにして
シラン化合物溶液と基材を接触させると，基材表面の−ＯＨ基あるいは，化学吸着水とシラン化合物の化３の基が反応して水素結合を形成し，単分子層あるいは，多分子層に被膜が形成される。
【００１６】
【００１７】こうして形成された
被膜は，
きわだった撥水性，非粘着性が得られる。さらに，透視性は極めてすぐれ，非被覆品と目視では判別できない程である。
チ「【００２２】
【発明の効果】本発明により，
ガラス基材の
ガラス表面に
時計文字盤等
  
　以上の記載によれば、刊行物４には、次の技術（以下、「刊行物４に記載された技術」という。）が記載されているものと認められる。
「時計文字盤等のガラス基材の表面に、ＣＦ３（ＣＦ２）７（ＣＨ２）２Ｓｉ（ＯＭｅ）３等の弗素原子を有するシラン化合物溶液を接触させ、基材表面の−ＯＨ基あるいは、化学吸着水とシラン化合物の「−ＯＣＨ３」基が反応して水素結合を形成し、単分子層あるいは、多分子層に皮膜を形成し、被膜は、きわだった撥水性、非粘着性が得られ、透視性は極めてすぐれ、非被覆品と目視では判別できない程となる技術。」
（刊行物５）
　刊行物５には、時計の文字盤のカバーガラス等（段落【００３９】）の防汚層に用いられる含フッ素シラン化合物の「加水分解性基」について、「上記Ｒ1 は、水酸基又は加水分解可能な置換基を表す。上記加水分解可能な置換基としては・・・より好ましくは、塩素、−ＯＣＨ3 、−ＯＣ2 Ｈ5 である。」（段落【００１６】）と記載されている。
（刊行物６）
　刊行物６には、防汚層に用いられる含フッ素シラン化合物の「加水分解性基」について、「Ｘは加水分解性基を表す。その具体例としては、・・・中でもアルコキシ基、アルケニルオキシ基等のオルガノオキシ基、クロル基が好ましく、特にメトキシ基、エトキシ基、イソプロペノキシ基、クロル基が好ましい。」（段落【００２５】）と記載されている。
４　対比・判断
（１）本件訂正発明１について
ア　本件訂正発明１と、引用発明１とを対比する。
　本件訂正発明１と、引用発明１とを対比する。
（ア）引用発明１における「サファイヤガラスからなるガラス基材」が、本件訂正発明１における「透光性を有する基材」に相当する。
（イ）引用発明１における「サファイヤガラスからなるガラス基材」に「反射防止膜を備えた時計用カバーガラス」が、本件訂正発明１における「透光性を有する基材を備える透光性部材」に相当する。
（ウ）引用発明１における「おもて面と裏面のそれぞれ」は、本件訂正発明１における「前記基材の表面の少なくとも一部」に相当する。
（エ）引用発明１における「ＳｉＯ２からなる層とＳｉ３Ｎ４からなる層とを交互に積層した反射防止膜」としての積層が、本件訂正発明１における「窒化ケイ素を含む層と、酸化ケイ素を含む層とを含む反射防止層」としての「積層」に相当する。
（オ）引用発明１における「積層」は、「ＳｉＯ２からなる層とＳｉ３Ｎ４からなる層との合計が５層であり、最表層からＳｉＯ２層１、Ｓｉ３Ｎ４層２、ＳｉＯ２層３、・・・・・の順番であり、膜厚は最表層（第１層）から１００ｎｍ、７０ｎｍ、３０ｎｍ、２０ｎｍ、２０ｎｍであ」って、このことは、積層の最表層（第１層）から１５０ｎｍの深さまでの範囲における窒化ケイ素の含有量が、３３．３ｖｏｌ％であることに相当するから、本件訂正発明１における「前記積層は、その最表面から１５０ｎｍの深さまでの範囲における窒化ケイ素の含有量が４０〜５０ｖｏｌ％であ」ることとは、前記積層は、その最表面から１５０ｎｍの深さまでの範囲に、窒化ケイ素が所定のｖｏｌ％含有されている点で共通する。
イ　すると、本件訂正発明１と引用発明１とは、次の点で一致し、また相違する。
（一致点）
　透光性を有する基材を備える透光性部材であって、
　前記基材の表面の少なくとも一部には、
　窒化ケイ素を含む層と、酸化ケイ素を含む層とを含む反射防止層としての積層を備え、
　前記積層は、その最表面から１５０ｎｍの深さまでの範囲に、窒化ケイ素が所定のｖｏｌ％含有されていることを特徴とする透光性部材。
（相違点１）
　本件訂正発明１では、「前記積層の表面には、フッ素含有有機ケイ素化合物を含む防汚層を有する」のに対し、引用発明１では、積層の表面にフッ素含有有機ケイ素化合物を含む防汚層を有することは示されていない点。
（相違点２）
　本件訂正発明１における積層は、本件訂正により、「その最表面から１５０ｎｍの深さまでの範囲における窒化ケイ素の含有量が４０〜５０ｖｏｌ％であ」るとされているのに対し、引用発明１における積層は、「ＳｉＯ２からなる層とＳｉ３Ｎ４からなる層との合計が５層であり、最表層からＳｉＯ２層１、Ｓｉ３Ｎ４層２、ＳｉＯ２層３、・・・・・の順番であり、膜厚は最表層（第１層）から１００ｎｍ、７０ｎｍ、３０ｎｍ、２０ｎｍ、２０ｎｍであ」って、このことは、積層の最表層（第１層）から１５０ｎｍの深さまでの範囲における窒化ケイ素の含有量が、３３．３ｖｏｌ％である点。
ウ　そこで、上記相違点について判断する。
（ア）（相違点１）について
　腕時計のカバーガラスのおもて面（汚れる可能性のある面）に防汚処理を施すことは一般的なことである。そして、刊行物２に記載された技術には、光学物品として「腕時計のカバーガラス」が挙げられているから、引用発明１の「時計用カバーガラス」に、刊行物２に記載された技術を適用し、引用発明１の「ガラス基材のおもて面」の「反射防止膜を備えた時計用カバーガラス」において、「最表層」の「ＳｉＯ２層」上に、「含フッ素シラン化合物からなり、前記含フッ素シラン化合物が一般式（１）又は一般式（２）で表される」防汚層を形成し、上記相違点１に係る本件訂正発明１の構成とすることは、当業者が容易になし得たことである。
（イ）（相違点２）について
　引用発明１が、積層について、「ＳｉＯ２からなる層とＳｉ３Ｎ４からなる層との合計が５層であり、最表層からＳｉＯ２層１、Ｓｉ３Ｎ４層２、ＳｉＯ２層３、・・・・・の順番であり、膜厚は最表層（第１層）から１００ｎｍ、７０ｎｍ、３０ｎｍ、２０ｎｍ、２０ｎｍであ」るとしているのは、「光学設計シミュレーションから可視光域４００〜７５０ｎｍまでの反射率が３％で、この間の反射率曲線が吸収のない平坦になるように膜厚を最適化した」（刊行物１の段落【００１８】参照。）結果である。
　そして、刊行物１の段落【００１６】に記載されているとおり、「反射防止膜の特性は積層するＳｉＯ２層とＳｉｘＮｙ層の層数、配列順序、各膜の屈折率と膜厚に大きく依存して」いるのであるから、引用発明１における最適化した膜厚の組み合わせを、改めて光学設計シミュレーションを行うことなく、任意に変更することは、当業者に動機付けられないことである。
　そして、刊行物２ないし刊行物６には、ＳｉＯ２からなる層とＳｉ３Ｎ４からなる層とを交互に積層した反射防止膜における、反射率曲線が吸収のない平坦な特性が得られる最適な膜厚の組み合わせについて何ら記載されていないから、引用発明１において、各層の膜厚を変更し、積層の最表層（第１層）から１５０ｎｍの深さまでの範囲における窒化ケイ素の含有量を４０〜５０ｖｏｌ％とし、本件訂正により訂正された上記相違点２に係る本件訂正発明１の構成とすることは、当業者が容易になし得たことではない。
エ　まとめ
　以上のとおり、本件発明１は、引用発明１及び刊行物２ないし刊行物６に記載された技術から当業者が容易に発明をすることができたものではない。
（２）本件訂正発明２について
ア　本件訂正発明２と、引用発明１とを対比する。
（ア）引用発明１における「サファイヤガラスからなるガラス基材」が、本件訂正発明２における「透光性を有する基材」に相当する。
（イ）引用発明１における「サファイヤガラスからなるガラス基材」に「反射防止膜を備えた時計用カバーガラス」が、本件訂正発明２における「透光性を有する基材を備える透光性部材」に相当する。
（ウ）引用発明１における「おもて面と裏面のそれぞれ」は、本件訂正発明２における「前記基材の表面の少なくとも一部」に相当する。
（エ）引用発明１における「ＳｉＯ２からなる層とＳｉ３Ｎ４からなる層とを交互に積層した反射防止膜」としての積層が、本件訂正発明２における「窒化ケイ素を含む層と、酸化ケイ素を含む層とを含む反射防止層」としての「積層」に相当する。
（オ）引用発明１における「積層」は、「最表層からＳｉＯ２層１、Ｓｉ３Ｎ４層２、ＳｉＯ２層３、・・・・・の順番であり、膜厚は最表層（第１層）から１００ｎｍ、７０ｎｍ、３０ｎｍ、２０ｎｍ、２０ｎｍであ」って、このことは、積層の最表層（第１層）から１５０ｎｍの深さまでの範囲における窒化ケイ素の含有量が、３３．３ｖｏｌ％であることに相当するから、本件訂正発明２における「前記積層は、その最表面から１５０ｎｍの深さまでの範囲における窒化ケイ素の含有量が３０〜５０ｖｏｌ％であ」ることに相当する。
（カ）引用発明１における「積層」は「ＳｉＯ２からなる層とＳｉ３Ｎ４からなる層との合計が５層」であるから、本件訂正発明２における「前記積層は、前記窒化ケイ素を含む層と前記酸化ケイ素を含む層とを積層して、積層数が４層であること」とは、「前記積層は、前記窒化ケイ素を含む層と前記酸化ケイ素を含む層とを積層して、積層数が多層である」点で共通する。
　
イ　すると、本件訂正発明２と引用発明１とは、次の点で一致し、また相違する。
（一致点）
「透光性を有する基材を備える透光性部材であって、
　前記基材の表面の少なくとも一部には、
　窒化ケイ素を含む層と、酸化ケイ素を含む層とを含む反射防止層としての積層を備え、
　前記積層は、その最表面から１５０ｎｍの深さまでの範囲における窒化ケイ素の含有量が３０〜５０ｖｏｌ％であり、
　前記積層は、前記窒化ケイ素を含む層と前記酸化ケイ素を含む層とを積層して、積層数が多層であることを特徴とする透光性部材。」
（相違点１）
　本件訂正発明２では、「前記積層の表面には、フッ素含有有機ケイ素化合物を含む防汚層を有」するのに対し、引用発明１では、積層の表面にフッ素含有有機ケイ素化合物を含む防汚層を有することは示されていない点。
（相違点２）
　本件訂正発明２では、本件訂正により、「反射防止層」における窒化ケイ素を含む層と酸化ケイ素を含む層との積層数が「４層」とされているのに対し、引用発明１では「反射防止膜」における「ＳｉＯ２からなる層とＳｉ３Ｎ４からなる層との合計」が「５層」である点。
ウ　そこで、上記相違点について検討する。
（ア）（相違点１）が当業者にとって容易になし得たことは、上記「（１）本件訂正発明１について」「ウ」「（ア）」で述べたとおりである。
（イ）（相違点２）について
　刊行物１の段落【００１８】に、「反射防止膜１１０と反射防止膜２１０の膜構成は同じであり、今回はＳｉＯ２とＳｉｘＮｙとしてＳｉ３Ｎ４を用い、交互に積層した５層構造とした。」、「光学設計シミュレーションから可視光域４００〜７５０ｎｍまでの反射率が３％で、この間の反射率曲線が吸収のない平坦になるように膜厚を最適化した。その際の膜厚は最表層（第１層）から１００ｎｍ、７０ｎｍ、３０ｎｍ、２０ｎｍ、２０ｎｍである。」と記載されているとおり、引用発明１は、「ＳｉＯ２からなる層とＳｉ３Ｎ４からなる層との合計が５層であ」るものについて、「光学設計シミュレーションから可視光域４００〜７５０ｎｍまでの反射率が３％で、この間の反射率曲線が吸収のない平坦になるように膜厚を最適化した」結果を開示しているものである。
　すると、引用発明１において、「最表層からＳｉＯ２層１、Ｓｉ３Ｎ４層２、ＳｉＯ２層３、・・・・・の順番であり、膜厚は最表層（第１層）から１００ｎｍ、７０ｎｍ、３０ｎｍ、２０ｎｍ、２０ｎｍであ」ることと、積層数が「５層」であることとは、反射率曲線が吸収のない平坦になるように膜厚を最適化する上で、一体不可分の条件であるといえる。
　さらに、刊行物１の段落【００１１】、【００１２】に記載されているとおり、「ＳｉＯ２からなる層とＳｉｘＮｙからなる層を交互に積層し反射防止膜を作製する際」、「時計の文字板を見る角度によって生じるカバーガラスからの赤や青、紫などの反射光が見えず、殆ど無色に見えるようになり、文字板と指針の位置を容易に読みとることができるようになる」ためには、「５層以上の反射防止膜が必要となる」のであるから、引用発明１において、積層数を５層から「４層」に変更することは、当業者に動機付けられないことである。
　そして、刊行物２ないし刊行物６には、ＳｉＯ２からなる層とＳｉ３Ｎ４からなる層とを交互に積層した反射防止膜において、「最表層からＳｉＯ２層１、Ｓｉ３Ｎ４層２、ＳｉＯ２層３、・・・・・の順番であり、膜厚は最表層（第１層）から１００ｎｍ、７０ｎｍ、３０ｎｍ、２０ｎｍ、２０ｎｍであ」るとしたまま積層数を４層とした場合に、依然として吸収のない平坦な反射率曲線が得られるか否か、何ら記載されていないから、引用発明１において、「反射防止膜」における「ＳｉＯ２からなる層とＳｉ３Ｎ４からなる層との合計」を「４層」とし、本件訂正により訂正された上記相違点２に係る本件訂正発明２の構成とすることは、当業者が容易になし得たことではない。
エ　まとめ
　以上のとおり、本件訂正発明２は、引用発明１及び刊行物２ないし刊行物６に記載された技術から当業者が容易に発明をすることができたものではない。
（３）本件訂正発明３について
　本件訂正発明３は、本件訂正発明１、２に「前記基材がサファイアガラスである」との限定を付加した発明である。
　これに対し、引用発明１は、ガラス基材として「サファイヤガラス」を用いているが、本件訂正発明１、２が、上記のとおり、引用発明１及び刊行物２ないし刊行物６に記載された技術から当業者が容易に発明をすることができたものではない以上、本件訂正発明３も、同様の理由により、引用発明１及び刊行物２ないし６に記載された技術から当業者が容易に発明をすることができたものではない。
（４）本件訂正発明４について
ア　本件訂正発明４と、引用発明１とを対比する。
（ア）引用発明１における「サファイヤガラスからなるガラス基材」が、本件訂正発明４における「透光性を有する基材」に相当する。
（イ）引用発明１における「サファイヤガラスからなるガラス基材」に「反射防止膜を備えた時計用カバーガラス」が、本件訂正発明４における「透光性を有する基材を備える透光性部材」に相当する。
（ウ）引用発明１における「おもて面と裏面のそれぞれ」は、本件訂正発明４における「前記基材の表面の少なくとも一部」に相当する。
（エ）引用発明１における「ＳｉＯ２からなる層とＳｉ３Ｎ４からなる層とを交互に積層した反射防止膜」としての積層が、本件訂正発明４における「窒化ケイ素を含む層と、酸化ケイ素を含む層とを含む反射防止層」としての「積層」に相当する。
（オ）引用発明１における「積層」は、「最表層からＳｉＯ２層１、Ｓｉ３Ｎ４層２、ＳｉＯ２層３、・・・・・の順番であり、膜厚は最表層（第１層）から１００ｎｍ、７０ｎｍ、３０ｎｍ、２０ｎｍ、２０ｎｍであ」って、このことは、積層の最表層（第１層）から１５０ｎｍの深さまでの範囲における窒化ケイ素の含有量が、３３．３ｖｏｌ％であることに相当するから、本件訂正発明４における「前記積層は、その最表面から１５０ｎｍの深さまでの範囲における窒化ケイ素の含有量が３０〜５０ｖｏｌ％であ」ることに相当する。
イ　すると、本件訂正発明４と引用発明１とは、次の点で一致し、また相違する。
（一致点）
「透光性を有する基材を備える透光性部材であって、
　前記基材の表面の少なくとも一部には、
　窒化ケイ素を含む層と、酸化ケイ素を含む層とを含む反射防止層としての積層を備え、
　前記積層は、その最表面から１５０ｎｍの深さまでの範囲における窒化ケイ素の含有量が３０〜５０ｖｏｌ％であり、
　該透光性部材の表面硬度が、２４０００Ｎ／ｍｍ２以上である
　ことを特徴とする透光性部材。」
（相違点１）
　本件訂正発明４では、「前記積層の表面には、フッ素含有有機ケイ素化合物を含む防汚層を有」するのに対し、引用発明１では、積層の表面にフッ素含有有機ケイ素化合物を含む防汚層を有することは示されていない点。
（相違点２）
　本件訂正発明４では、フッ素含有有機ケイ素化合物を含む防汚層を有する「該透光性部材の表面硬度が、２４０００Ｎ／ｍｍ２以上である」のに対し、引用発明１では、時計用カバーガラスはビッカース硬度が高い値（１０００）を示すとされているものの、フッ素含有有機ケイ素化合物を含む防汚層を含めた表面硬度が、２４０００Ｎ／ｍｍ２以上であることは示されていない点。
ウ　そこで、上記相違点について検討すると、
（ア）（相違点１）が当業者にとって容易になし得たことは、上記「（１）本件訂正発明１について」「ウ」「（ア）」で述べたとおりである。
（イ）（相違点２）について
　引用発明１に示されたビッカース硬度（ＨＶ）である１０００を、一応の値ではあるが、ISO14577で規格化されたナノインデンテーション硬さに、
HV[kgf/mm2]=76.23×HIT[GPa]＋6.3
にて変換してみる（出典：http://www.scientaomicron.co.jp/products/hysitron/nanoindentation/faq.html）と、約１３０００［Ｎ／ｍｍ２］となる。
　これに対し、本件訂正発明４における（防汚層を含んだ）表面硬度は、「２４０００Ｎ／ｍｍ２以上」であって、引用発明１の時計用カバーガラスの表面硬度の約２倍の表面硬度である。
　ここで、本件特許明細書の段落【００１６】に「また、防汚層の厚みが０．０５μｍ以下であると、透光性部材の表面硬度を低下させてしまうおそれも少ない。」と記載されていることからすれば、防汚層を設けた場合には、表面硬度が低下するのが通常であると考えられるから、刊行物１に記載された時計用カバーガラスの表面に、刊行物２〜６に記載されたフッ素含有有機ケイ素化合物を含む防汚層を設けた場合には、その防汚層を含めた表面のビッカース硬度（ＨＶ）が低下するものと予想するのが普通である。
　よって、刊行物１の段落【００１３】に「硬度が高く、耐摩耗性にも優れ、長期間携帯しても傷の入りにくい反射防止機能を有した時計用カバーガラスを提供することが可能となる」と記載されているとしても、刊行物１の時計用カバーガラスの表面に、通常では表面硬度を低下させることとなる、刊行物２ないし刊行物６に記載されたフッ素含有有機ケイ素化合物を含む防汚層を敢えて設け、防汚層を含めた表面硬度を「２４０００Ｎ／ｍｍ２以上」とすることは、当業者が容易に想到し得たことではない。
　よつて、引用発明１において、フッ素含有有機ケイ素化合物を含む防汚層を含めた「表面硬度」が、２４０００Ｎ／ｍｍ２以上となるものとし、上記相違点２に係る本件訂正発明４の構成とすることは、当業者が容易になし得たことではない。
　したがって、本件訂正発明４は、引用発明１及び刊行物２ないし刊行物６に記載された技術から当業者が容易に発明をすることができたものではない。
（５）本件訂正発明５
　本件訂正発明５は、本件訂正発明４において、（防汚層を含んだ）表面硬度の範囲をさらに限定し、「表面硬度が、３００００Ｎ／ｍｍ２以上である」とした発明であるから、本件訂正発明４について述べたのと同様の理由により、引用発明１及び刊行物２ないし刊行物６に記載された技術から当業者が容易に発明をすることができたものではない。
（６）本件訂正発明６について
　本件訂正発明６は、本件訂正発明１ないし５における「フッ素含有有機ケイ素化合物」について、「アルコキシシラン化合物である」との限定を付加した発明である。
　これに対し、刊行物２に記載された技術の一般式（１）の「Ｒ１は水酸基または加水分解可能な基」、あるいは一般式（２）の「Ｗは加水分解性基」として、「−ＯＣＨ3 、−ＯＣ2 Ｈ5 」、「メトキシ基、エトキシ基等のアルコキシ基」を用いることは、刊行物５、刊行物６に記載されている。また、刊行物４には、撥水性、非粘着性、透視性にすぐれた皮膜を形成するための溶液として「ＣＦ３（ＣＦ２）７（ＣＨ２）２Ｓｉ（ＯＭｅ）３等の弗素原子を有するシラン化合物」が示されている。
　しかし、本件訂正発明１ないし５が、引用発明１及び刊行物２ないし刊行物６に記載された技術から当業者が容易に発明をすることができたものではないことは、上記のとおりであるから、これらの発明に上記限定を付加した本件訂正発明６についても、同様の理由により、引用発明１及び刊行物２ないし刊行物６に記載された技術から当業者が容易に発明をすることができたものではない。
（７）本件訂正発明７について
　本件訂正発明７は、本件訂正発明１ないし６について、「フッ素含有有機ケイ素化合物」が、下記式（１）および（２）の少なくともいずれかで示されるパーフルオロエーテル化合物である」との限定を付加した発明である。
（なお、「下記式（１）および（２）」に対応する一般式（１）および（２）は、上記「第３　特許異議申立てについて」「１　本件発明」の請求項７に記載したとおりであるから、省略する。）
　これに対し、刊行物２に記載された技術の一般式（１）、一般式（２）には、本件訂正発明７に係るフッ素含有有機ケイ素化合物（パーフルオロエーテル化合物）が示されている。
　しかし、本件訂正発明１ないし６が、引用発明１及び刊行物２ないし刊行物６に記載された技術から当業者が容易に発明をすることができたものではないことは、上記のとおりであるから、これらの発明に上記限定を付加した本件訂正発明７についても、同様の理由により、引用発明１及び刊行物２ないし刊行物６に記載された技術から当業者が容易に発明をすることができたものではない。
 （８）本件訂正発明８について
　本件訂正発明８は、本件訂正発明１ないし７の透光性部材に「防汚層の厚みが０．００１〜０．０５μｍである」との限定を付加した発明である。
  これに対し、刊行物２に記載された技術には、塗膜の厚みとして「より好ましくは０．００１〜０．０３μｍの範囲」であることが示されている。
　しかし、本件訂正発明１ないし７が、引用発明１及び刊行物２ないし刊行物６に記載された技術から当業者が容易に発明をすることができたものではないことは、上記のとおりであるから、これらの発明に上記限定を付加した本件訂正発明８についても、同様の理由により、引用発明１及び刊行物２ないし刊行物６に記載された技術から当業者が容易に発明をすることができたものではない。
（９）本件訂正発明９について
　本件訂正発明９は、本件訂正発明１ないし８の透光性部材おいて「前記積層は、当該透光性部材の内側の部分および外側の部分のうち、少なくとも外側の部分に形成される」との限定を付加した発明である。
　これに対し、引用発明１において、ＳｉＯ２からなる層とＳｉ３Ｎ４からなる層とを交互に積層した反射防止膜は、「サファイヤガラスからなるガラス基材のおもて面と裏面のそれぞれ」に設けられている。
　しかし、本件訂正発明１ないし８が、引用発明１及び刊行物２ないし刊行物６に記載された技術から当業者が容易に発明をすることができたものではないことは、上記のとおりであるから、これらの発明に上記限定を付加した本件訂正発明９についても、同様の理由により、引用発明１及び刊行物２ないし刊行物６に記載された技術から当業者が容易に発明をすることができたものではない。
（１０）本件訂正発明１０について
　本件訂正発明１０は、本件訂正発明１ないし９の透光性部材おいて「透光性部材は、時計用カバーガラスである」との限定を付加した発明である。
　引用発明１は「時計用カバーガラス」に係る発明であるが、本件訂正発明１ないし９が、引用発明１及び刊行物２ないし刊行物６に記載された技術から当業者が容易に発明をすることができたものではないことは、上記のとおりであるから、これらの発明に上記限定を付加した本件訂正発明１０についても、同様の理由により、引用発明１及び刊行物２ないし刊行物６に記載された技術から当業者が容易に発明をすることができたものではない。
 （１１）本件訂正発明１２について
　本件訂正発明１２は、本件訂正発明１ないし１０に係る透光性部材を備え、前記透光性部材は、時計体を収容するケースに設けられる時計についての発明である。
　これに対し、引用発明１に係る「時計用カバーガラス」は、通常、時計体を収容するケースに設けられるものではあるが、本件訂正発明１ないし１０が、引用発明１及び刊行物２ないし刊行物６に記載された技術から当業者が容易に発明をすることができたものではない以上、本件訂正発明１ないし１０に係る透光性部材を備え、前記透光性部材は、時計体を収容するケースに設けられる時計とした本件訂正発明１２についても、同様の理由により、引用発明１及び刊行物２ないし刊行物６に記載された技術から当業者が容易に発明をすることができたものではない。
５　異議申立人の意見について
（１）異議申立人の意見
　異議申立人は、上記「４　対比・判断」で述べたことに関し、意見書において、参考資料１（特開２００４−２１５５０号公報）の記載を引用しつつ、次のように意見を述べている（その他の主張については、本件訂正発明１ないし１０、１２の進歩性についての結論に影響しないので、省略する。）。
ア　本件訂正発明１について
（窒化ケイ素の含有量について）
　刊行物１の段落【００１３】、【００１６】の記載より、ＳｉＯ２層とＳｉｘＮｙ層の膜厚を適宜設計することにより、反射防止特性と膜の耐傷性の両立を図ることが可能であることが容易に理解でき、また、参考資料１の段落【００７６】の表６には、最表面層から１５０ｎｍまでの深さまでの範囲における窒化ケイ素の含有量が４０ｖｏｌ％の反射防止膜が例示されているから、刊行物１において、反射防止膜の最表面から１５０ｎｍの深さまでの範囲における窒化ケイ素の含有量を４０〜５０ｖｏｌ％に調整することは、単なる設計事項に過ぎない。
イ　本件訂正発明２について
（積層数について）
　成膜コストの低減を図る目的で、多少の特性を犠牲にしてでも、積層数を減少させることは一般的に行われていることであり、参考資料１の段落【００７６】の表６に記載のように、４層の反射防止層も公知である。
ウ　本件訂正発明４について
（表面硬度について）
　刊行物１の段落【０００７】に記載のように、刊行物１は、硬度が高い反射防止機能を有する時計用カバーガラスを提供することを目的とするものであるから、刊行物１に刊行物２に記載された技術を適用する際、刊行物１の時計用カバーガラスの表面硬度をできるだけ高くし、２４０００Ｎ／ｍｍ２以上にしようとすることは、当業者にとって容易である。
　また、刊行物１には、防汚層を除く、本件特許発明４の全ての構成を有する反射防止膜と基材が開示されており、その反射防止膜の表面に刊行物２の防汚層を形成する場合にも、表面硬度を低下させないような厚みに設計することは当業者にとって当然のことである。
（２）異議申立人の意見に対する当審の判断
ア　上記「（１）」「ア　本件訂正発明１について」及び「イ　本件訂正発明２について」について
　刊行物１の段落【００１６】の「反射防止膜の特性は積層するＳｉＯ２層とＳｉｘＮｙ層の層数、配列順序、各膜の屈折率と膜厚に大きく依存しており、仕様を満足する反射率特性をシミュレーションによって計算し、最適化することができる」との記載は、反射防止膜の特性が、各膜の膜厚や積層する層数に大きく依存するものであることを強調する記載である。そして、刊行物１では、この点を踏まえた上で、反射率曲線が吸収のない平坦になるように光学設計シミュレーションによって膜厚を最適化すると、「最表層（第１層）から１００ｎｍ、７０ｎｍ、３０ｎｍ、２０ｎｍ、２０ｎｍ」という膜厚の組み合わせになること（刊行物１の段落【００１８】）、及び「ＳｉＯ２からなる層とＳｉｘＮｙからなる層を交互に積層し反射防止膜を作製する際」、「時計の文字板を見る角度によって生じるカバーガラスからの赤や青、紫などの反射光が見えず、殆ど無色に見えるようになり、文字板と指針の位置を容易に読みとることができるようになる」ためには、「少なくとも表面の最表層をＳｉＯ２ 層とした５層以上の反射防止膜が必要となる」（刊行物１の段落【００１１】、【００１２】）ことが記載されているのであるから、引用発明１において、最適化された膜厚を変更したり、「５層」より少ない積層数を採用したりすることは、当業者にとって、動機付けられないことである。
　また、同様の理由により、参考資料１に、最表面層から１５０ｎｍまでの深さまでの範囲における窒化ケイ素の含有量が４０ｖｏｌ％の、４層の反射防止層の一例が記載されているからといって、かかる一例を、より少ない積層数を採用することができない引用発明１の反射防止膜として採用することも、当業者にとって、動機付けられないことである。
イ　上記「（１）」「ウ　本件訂正発明４について」について
　刊行物２ないし刊行物６には、防汚層の厚みと表面硬度との関係に着目した記載はなされていない。そして、「（４）本件訂正発明４について」「ウ」「（イ）」で述べたとおり、防汚層を設けた場合には、表面硬度が低下するのが通常であるから、時計用カバーガラスの表面硬度をできるだけ高くすることが望ましいのであれば、防汚層を設けないようにするのが普通であって、引用発明１に刊行物２ないし刊行物６に記載された防汚層を敢えて設け、しかも、防汚層の厚みを０．０５μｍ以下とする等により、防汚層を含む表面硬度を「２４０００Ｎ／ｍｍ２以上」とすることは、当業者が容易に想到し得たことではない。
ウ　以上のとおり、異議申立人の意見は採用できない。
６　小括
　本件訂正発明１ないし１０、１２は、引用発明１及び刊行物２ないし刊行物６に記載された技術から当業者が容易に発明をすることができたものではない。
　よって、本件訂正発明１ないし１０、１２の特許は、特許法第２９条第２項の規定に違反してなされたものではない。
第４ むすび
　以上のとおりであるから、取消理由によっては、本件の請求項１ないし１０、１２に係る特許を取り消すことができない。
　本件の請求項１１に係る特許は、本件訂正により、削除されため、本件特許の請求項１１に対して、異議申立人今村三津子がした特許異議の申立てについては、対象となる請求項が存在しない。
　また、他に本件の請求項１ないし１０、１２に係る特許を取り消すべき理由を発見しない。
　よって、結論のとおり決定する。
【異議決定日】
平成２８年７月２７日（２０１６．７．２７）
【訂正の要旨】
審決（決定）の【理由】欄参照。
（５７）【特許請求の範囲】
　【請求項１】
　透光性を有する基材を備える透光性部材であって、
　前記基材の表面の少なくとも一部には、
　窒化ケイ素を含む層と、酸化ケイ素を含む層とを含む反射防止層としての積層を備え、
　前記積層は、その最表面から１５０ｎｍの深さまでの範囲における窒化ケイ素の含有量が
４０
　前記積層の表面には、フッ素含有有機ケイ素化合物を含む防汚層を有することを特徴とする透光性部材。
　【請求項２】
　
透光性を有する基材を備える透光性部材であって、
　
前記基材の表面の少なくとも一部には、
　
窒化ケイ素を含む層と、酸化ケイ素を含む層とを含む反射防止層としての積層を備え、
　
前記積層は、その最表面から１５０ｎｍの深さまでの範囲における窒化ケイ素の含有量が３０〜５０ｖｏｌ％であり、
　
前記積層の表面には、フッ素含有有機ケイ素化合物を含む防汚層を有し、
　前記積層は、前記窒化ケイ素を含む層と前記酸化ケイ素を含む層とを積層して、積層数が
４層
　【請求項３】
　請求項１または請求項２に記載の透光性部材において、
　前記基材がサファイアガラスであることを特徴とする透光性部材。
　【請求項４】
　
透光性を有する基材を備える透光性部材であって、
　
前記基材の表面の少なくとも一部には、
　
窒化ケイ素を含む層と、酸化ケイ素を含む層とを含む反射防止層としての積層を備え、
　
前記積層は、その最表面から１５０ｎｍの深さまでの範囲における窒化ケイ素の含有量が３０〜５０ｖｏｌ％であり、
　
前記積層の表面には、フッ素含有有機ケイ素化合物を含む防汚層を有し、
　該透光性部材の表面硬度が、２４０００Ｎ／ｍｍ２以上である
　ことを特徴とする透光性部材。
　【請求項５】
　請求項４に記載の透光性部材において、
　該透光性部材の表面硬度が、３００００Ｎ／ｍｍ２以上である
　ことを特徴とする透光性部材。
　【請求項６】
　請求項１〜請求項５のいずれかに記載の透光性部材において、
　前記フッ素含有有機ケイ素化合物が、アルコキシシラン化合物である
　ことを特徴とする透光性部材。
　【請求項７】
　請求項１〜請求項６のいずれかに記載の透光性部材において、
　前記フッ素含有有機ケイ素化合物が、下記式（１）および（２）の少なくともいずれかで示されるパーフルオロエーテル化合物である
　ことを特徴とする透光性部材。
　【化１】
（式中、Ｒｆ１はパーフルオロアルキル基を示す。Ｘは臭素、ヨウ素または水素を示す。Ｙは水素または低級アルキル基を示し、Ｚはフッ素またはトリフルオロメチル基を示す。Ｒ１は加水分解可能な基を示し、Ｒ２は水素または不活性な１価の炭化水素基を示す。ａ、ｂ、ｃ、ｄ、ｅは０または１以上の整数で、且つａ＋ｂ＋ｃ＋ｄ＋ｅは少なくとも１以上であり、ａ、ｂ、ｃ、ｄ、ｅで括られた各繰り返し単位の存在順序は、式中において限定されない。ｆは０、１または２である。ｇは１、２または３である。ｈは１以上の整数である。）
　【化２】
（式中、Ｒｆ２は式：「−（ＣｋＦ２ｋ）Ｏ−」で示される単位を含み、分岐を有しない直鎖状のパーフルオロポリアルキレンエーテル構造を有する２価の基を示す。なお、式：「−（ＣｋＦ２ｋ）Ｏ−」におけるｋは１〜６の整数である。Ｒ３は炭素原子数１〜８の１価炭化水素基であり、Ｗは加水分解性基またはハロゲン原子を示す。ｐは０、１または２であり、ｎは１〜５の整数である。ｍおよびｒは、２または３である。）
　【請求項８】
　請求項１〜請求項７のいずれかに記載の透光性部材において、
　前記防汚層の厚みが０．００１〜０．０５μｍであることを特徴とする透光性部材。
　【請求項９】
　請求項１〜請求項８のいずれかに記載の透光性部材において、
　前記積層は、当該透光性部材の内側の部分および外側の部分のうち、少なくとも外側の部分に形成されることを特徴とする透光性部材。
　【請求項１０】
　請求項１〜請求項９のいずれかに記載の透光性部材において、
　該透光性部材は、時計用カバーガラスであることを特徴とする透光性部材。
　【請求項１１】（削除）
　【請求項１２】
　請求項１〜請求項
１０
　前記透光性部材は、時計体を収容するケースに設けられる
　ことを特徴とする時計。